(57)【要約】  固体電解質材料は、下記の組成式（１）により表され、Ｌｉ３ＹＸ６・・・式（１）ここで、Ｘは、Ｃｌ、Ｂｒ、およびＩからなる群より選択される二種以上の元素である。
2019135315.tif 000002
【特許請求の範囲】
【請求項１】
下記の組成式（１）により表され、
Ｌｉ３ＹＸ６・・・式（１）
ここで、Ｘは、Ｃｌ、Ｂｒ、およびＩからなる群より選択される二種以上の元素である、固体電解質材料。
【請求項２】
前記Ｘは、ＢｒとＣｌを含む、請求項１に記載の固体電解質材料。
【請求項３】
下記の組成式（２）により表され、
Ｌｉ３ＹＢｒ６−ｘＣｌｘ・・・式（２）
０．５≦ｘ≦５．５、を満たす、請求項２に記載の固体電解質材料。
【請求項４】
２．０≦ｘ≦５．０、を満たす、請求項３に記載の固体電解質材料。
【請求項５】
前記Ｘは、ＢｒとＩを含む、請求項１に記載の固体電解質材料。
【請求項６】
下記の組成式（３）により表され、
Ｌｉ３ＹＢｒ６−ｘＩｘ・・・式（３）
０．５≦ｘ≦５．５、を満たす、請求項５に記載の固体電解質材料。
【請求項７】
１．０≦ｘ≦３．０、を満たす、請求項６に記載の固体電解質材料。
【請求項８】
下記の組成式（４）により表され、
Ｌｉ３ＹＣｌｌＢｒｍＩｎ・・・式（４）
ここで、ｌ＋ｍ＋ｎ＝６、を満たす、請求項１に記載の固体電解質材料。
【請求項９】
０．５＜ｌ＜５、
０．５＜ｍ＜５、および
０．５＜ｎ＜５、を満たす、請求項８に記載の固体電解質材料。
【請求項１０】
１≦ｌ≦４、
１≦ｍ≦４、および
１≦ｎ≦４、を満たす、請求項９に記載の固体電解質材料。
【請求項１１】
ｎ＝１、
１＜ｌ、および
ｍ＜４、を満たす、請求項１０に記載の固体電解質材料。
【請求項１２】
ｎ＝２、
１≦ｌ、および
１＜ｍ＜４、を満たす、請求項１０に記載の固体電解質材料。
【請求項１３】
ｌ＝２、および
ｍ＝２、を満たす、請求項１２に記載の固体電解質材料。
【請求項１４】
正極と、
負極と、
前記正極と前記負極との間に設けられる電解質層と、を備え、
前記正極と前記負極と前記電解質層とのうちの少なくとも１つは、請求項１から１３のいずれかに記載の固体電解質材料を含む、電池。
【請求項１５】
前記正極は、
正極活物質の粒子と、
前記粒子の少なくとも一部を被覆する酸化物と、
を含む、請求項１４に記載の電池。
【請求項１６】
前記正極活物質は、Ｌｉ（ＮｉＣｏＡｌ）Ｏ２である、請求項１５に記載の電池。
【請求項１７】
前記酸化物は、ＬｉＮｂＯ３である、請求項１６に記載の電池。
【発明の詳細な説明】
【技術分野】
【０００１】
本開示は、固体電解質材料、および、電池に関する。
【背景技術】
【０００２】
特許文献１には、硫化物固体電解質を用いた全固体電池が開示されている。【０００３】
特許文献２には、インジウムを含むハロゲン化物を固体電解質として用いた全固体電池が開示されている。【０００４】
非特許文献１には、Ｌｉ３ＹＢｒ６が開示されている。
【先行技術文献】
【特許文献】
【０００５】
【特許文献１】特開２００５−３５３３０９号公報
【特許文献２】特開２００６−２４４７３４号公報
【非特許文献】
【０００６】
【非特許文献１】Ｚ．  ａｎｏｒｇ．  ａｌｌｇ．  Ｃｈｅｍ．  ６２３  （１９９７）  １３５２．
【発明の概要】
【発明が解決しようとする課題】
【０００７】
従来技術においては、高いリチウムイオン伝導度を有する固体電解質材料の実現が望まれる。
【課題を解決するための手段】
【０００８】
本開示の一様態における固体電解質材料は、下記の組成式（１）により表され、
Ｌｉ３ＹＸ６・・・式（１）
ここで、Ｘは、Ｃｌ、Ｂｒ、およびＩからなる群より選択される二種以上の元素である。
【発明の効果】
【０００９】
本開示によれば、高いリチウムイオン伝導度を有する固体電解質材料を実現できる。
【図面の簡単な説明】
【００１０】
【図１】図１は、実施の形態２における電池の概略構成を示す断面図である。
【図２】図２は、イオン伝導度の評価方法を示す模式図である。
【図３】図３は、固体電解質のイオン伝導度の温度依存性を示すグラフである。
【図４】図４は、初期放電特性を示すグラフである。
【図５】図５は、固体電解質のイオン伝導度の温度依存性を示すグラフである。
【図６】図６は、初期放電特性を示すグラフである。
【発明を実施するための形態】
【００１１】
以下、本開示の実施の形態が、図面を参照しながら説明される。
【００１２】
（実施の形態１）
実施の形態１における固体電解質材料は、下記の組成式（１）により表される、固体電解質材料である。Ｌｉ３ＹＸ６・・・式（１）
ここで、Ｘは、Ｃｌ、Ｂｒ、およびＩからなる群より選択される二種以上の元素である。
【００１３】
実施の形態１記載の固体電解質材料の結晶構造はＬｉＸ（Ｘは、Ｃｌ、ＢｒおよびＩからなる群より選択される二種以上の元素である）を母構造とする結晶構造にＹをドーピングすることによって変調される。ＹとＬｉの価数の違いおよび結晶全体の電気的中性を満たすために、結晶構造内には空孔が生じる。本構造内のＬｉ、Ｙ、空孔サイトの安定的な配置またはアニオンのイオン半径とカチオンのイオン半径とのバランスで結晶構造の対称性は母構造から変化する。変化した結晶構造内に生じた空孔を経由して、Ｌｉイオンは結晶内を伝導することが可能となる。
【００１４】
以上の構成によれば、高いリチウムイオン伝導度を有するハロゲン化物固体電解質材料を実現できる。また、電池の想定動作温度域（例えば、−３０℃から８０℃の範囲）において、構造が安定である固体電解質材料を実現できる。すなわち、実施の形態１の固体電解質材料は、相転移温度が電池の動作温度域に存在する構成（例えば、特許文献２の構成）ではない。これにより、温度変化がある環境においても、電池の動作温度域で相転移が生じずに、高いイオン伝導度を安定的に維持できる。
【００１５】
また、以上の構成によれば、１×１０−４Ｓ／ｃｍ以上の高いイオン伝導度を示す固体電解質が実現可能となり、充放電特性に優れた全固体二次電池が実現可能となる。更に、組成を調整することによって、７×１０−４Ｓ／ｃｍを超えるイオン伝導度が可能となり、より急速な充放電が可能な全固体二次電池が実現可能となる。
【００１６】
また、実施の形態１の固体電解質材料を用いることで、硫黄を含まない全固体二次電池を実現することができる。すなわち、実施の形態１の固体電解質材料は、大気に曝露された際に硫化水素が発生する構成（例えば、特許文献１の構成）ではない。このため、硫化水素の発生が無く、安全性に優れた全固体二次電池を実現することができる。
【００１７】
なお、実施の形態１における固体電解質材料においては、Ｘは、ＢｒとＣｌを含んでもよい。
【００１８】
以上の構成によれば、より高いリチウムイオン伝導度を有する固体電解質材料を実現できる。
【００１９】
なお、実施の形態１における固体電解質材料は、下記の組成式（２）により表されてもよい。
Ｌｉ３ＹＢｒ６−ｘＣｌｘ・・・式（２）
このとき、組成式（２）において、０．５≦ｘ≦５．５、が満たされてもよい。
【００２０】
以上の構成によれば、より高いリチウムイオン伝導度を有する固体電解質材料を実現できる。
【００２１】
なお、実施の形態１における固体電解質材料は、組成式（２）において、２．０≦ｘ≦５．０、を満たしてもよい。
【００２２】
以上の構成によれば、より高いリチウムイオン伝導度を有する固体電解質材料を実現できる。
【００２３】
なお、実施の形態１における固体電解質材料においては、Ｘは、ＢｒとＩを含んでもよい。
【００２４】
以上の構成によれば、より高いリチウムイオン伝導度を有する固体電解質材料を実現できる。
【００２５】
なお、実施の形態１における固体電解質材料は、下記の組成式（３）により表されてもよい。
Ｌｉ３ＹＢｒ６−ｘＩｘ・・・式（３）
このとき、組成式（３）において、０．５≦ｘ≦５．５、が満たされてもよい。
【００２６】
以上の構成によれば、より高いリチウムイオン伝導度を有する固体電解質材料を実現できる。
【００２７】
なお、実施の形態１における固体電解質材料は、組成式（３）において、１．０≦ｘ≦３．０、を満たしてもよい。
【００２８】
以上の構成によれば、より高いリチウムイオン伝導度を有する固体電解質材料を実現できる。
【００２９】
なお、実施の形態１における固体電解質材料は、下記の組成式（４）により表されてもよい。
Ｌｉ３ＹＣｌｌＢｒｍＩｎ・・・式（４）
このとき、組成式（４）において、ｌ＋ｍ＋ｎ＝６、が満たされてもよい。
【００３０】
以上の構成によれば、より高いリチウムイオン伝導度を有する固体電解質材料を実現できる。
【００３１】
なお、実施の形態１における固体電解質材料は、組成式（４）において、０．５＜ｌ＜５、０．５＜ｍ＜５、および０．５＜ｎ＜５、を満たしてもよい。
【００３２】
以上の構成によれば、より高いリチウムイオン伝導度を有する固体電解質材料を実現できる。
【００３３】
なお、実施の形態１における固体電解質材料は、組成式（４）において、１≦ｌ≦４、１≦ｍ≦４、および１≦ｎ≦４、を満たしてもよい。
【００３４】
以上の構成によれば、より高いリチウムイオン伝導度を有する固体電解質材料を実現できる。
【００３５】
なお、実施の形態１における固体電解質材料は、組成式（４）において、ｎ＝１、１＜ｌ、およびｍ＜４、を満たしてもよい。
【００３６】
以上の構成によれば、より高いリチウムイオン伝導度を有する固体電解質材料を実現できる。
【００３７】
なお、実施の形態１における固体電解質材料は、組成式（４）において、ｎ＝２、１＜ｌ、および１＜ｍ＜４、を満たしてもよい。
【００３８】
以上の構成によれば、より高いリチウムイオン伝導度を有する固体電解質材料を実現できる。
【００３９】
なお、実施の形態１における固体電解質材料は、組成式（４）において、ｌ＝２、ｍ＝２、およびｎ＝２、を満たしてもよい。
【００４０】
以上の構成によれば、より高いリチウムイオン伝導度を有する固体電解質材料を実現できる。
【００４１】
実施の形態１における固体電解質材料の形状は、特に限定されるものではなく、例えば、針状、球状、楕円球状など、であってもよい。例えば、実施の形態１における固体電解質材料は、粒子であってもよい。また、実施の形態１における固体電解質材料は、複数の粒子を積層した後、加圧によりペレット状もしくは板状に成形してもよい。また、実施の形態１における固体電解質材料は、結晶相を含むものであってもよいし、非晶質相を含むものであってもよい。
【００４２】
例えば、実施の形態１における固体電解質材料の形状が粒子状（例えば、球状）の場合、メジアン径は、０．１μｍ以上かつ１００μｍ以下であってもよい。
【００４３】
また、実施の形態１においては、メジアン径は０．５μｍ以上かつ１０μｍ以下であってもよい。
【００４４】
以上の構成によれば、イオン伝導性をより高めることができる。また、実施の形態１における固体電解質材料と活物質などとのより良好な分散状態を形成できる。
【００４５】
また、実施の形態１においては、固体電解質材料は、活物質のメジアン径より小さくてもよい。
【００４６】
以上の構成によれば、実施の形態１における固体電解質材料と活物質などとのより良好な分散状態を形成できる。
【００４７】
＜固体電解質材料の製造方法＞
実施の形態１における固体電解質材料は、例えば、下記の方法により、製造されうる。
【００４８】
目的とする組成の配合比となるような二元系ハロゲン化物の原料粉を用意する。例えば、Ｌｉ３ＹＢｒ３Ｃｌ３を作製する場合には、ＬｉＢｒとＹＣｌ３を、３：１のモル比で用意する。原料については特に限定されず、たとえば前述の原料以外にＬｉＣｌ、ＬｉＩ、ＹＢｒ３、ＹＩ３、等を使用してもよい。このとき、原料粉の種類を選択することで、組成式（１）におけるＸを決定することができる。また、原料とモル比を調整することで、上述の値「ｘ」、「ｌ」、「ｍ」、「ｎ」を調整できる。原料粉をよく混合した後、メカノケミカルミリングの方法を用いて原料粉同士を混合・粉砕・反応させる。これに代えて、原料粉をよく混合した後、真空中、もしくはアルゴン・窒素雰囲気のような不活性雰囲気で焼結してもよい。
【００４９】
これにより、前述したような結晶相を含む固体電解質材料が得られる。
【００５０】
なお、固体電解質材料における結晶相の構成（すなわち、結晶構造）は、原料粉どうしの反応方法および反応条件の調整により、決定することができる。
【００５１】
（実施の形態２）
以下、実施の形態２が説明される。上述の実施の形態１と重複する説明は、適宜、省略される。
【００５２】
実施の形態２における電池は、上述の実施の形態１で説明された固体電解質材料を用いて構成される。
【００５３】
実施の形態２における電池は、正極と、負極と、電解質層と、を備える。
【００５４】
電解質層は、正極と負極との間に設けられる層である。
【００５５】
正極と電解質層と負極とのうちの少なくとも１つは、実施の形態１における固体電解質材料を含む。
【００５６】
以上の構成によれば、電池の充放電特性を向上させることができる。
【００５７】
以下に、実施の形態２における電池の具体例が、説明される。
【００５８】
図１は、実施の形態２における電池１０００の概略構成を示す断面図である。
【００５９】
実施の形態２における電池１０００は、正極２０１と、負極２０３と、電解質層２０２とを備える。
【００６０】
正極２０１は、正極活物質粒子２０４と固体電解質粒子１００とを含む。
【００６１】
電解質層２０２は、正極２０１と負極２０３との間に配置される。
【００６２】
電解質層２０２は、電解質材料（例えば、固体電解質材料）を含む。
【００６３】
負極２０３は、負極活物質粒子２０５と固体電解質粒子１００とを含む。
【００６４】
固体電解質粒子１００は、実施の形態１における固体電解質材料からなる粒子、または、実施の形態１における固体電解質材料を主たる成分として含む粒子である。
【００６５】
正極２０１は、金属イオン（例えば、リチウムイオン）を吸蔵・放出する特性を有する材料を含む。正極２０１は、例えば、正極活物質（例えば、正極活物質粒子２０４）を含む。
【００６６】
正極活物質には、例えば、リチウム含有遷移金属酸化物（例えば、Ｌｉ（ＮｉＣｏＡｌ）Ｏ２、ＬｉＣｏＯ２、など）、遷移金属フッ化物、ポリアニオン材料、フッ素化ポリアニオン材料、遷移金属硫化物、遷移金属オキシフッ化物、遷移金属オキシ硫化物、遷移金属オキシ窒化物、など、が用いられうる。
【００６７】
正極活物質は、より高性能な電池動作を行うために、正極活物質とは異なる酸化物等によって表面の一部またはすべてをコートされていてもよい。代表的なコート材料としては、ＬｉＮｂＯ３等が考えられる。電池動作を行えれば表面コート材料はＬｉＮｂＯ３に限定されず、またそのコート方法も限定されない。典型的にはコート材料の厚みは１〜１００ｎｍ程度が高性能な電池の実現に望ましい。コート材料としては、例えば、ＬｉＮｂＯ３などのＬｉ−Ｎｂ−Ｏ化合物、ＬｉＢＯ２、Ｌｉ３ＢＯ３などのＬｉ−Ｂ−Ｏ化合物、ＬｉＡｌＯ２などのＬｉ−Ａｌ−Ｏ化合物、Ｌｉ４ＳｉＯ４などのＬｉ−Ｓｉ−Ｏ化合物、Ｌｉ２ＳＯ４、Ｌｉ４Ｔｉ５Ｏ１２などのＬｉ−Ｔｉ−Ｏ化合物、Ｌｉ２ＺｒＯ３などのＬｉ−Ｚｒ−Ｏ化合物、Ｌｉ２ＭｏＯ３などのＬｉ−Ｍｏ−Ｏ化合物、ＬｉＶ２Ｏ５などのＬｉ−Ｖ−Ｏ化合物、Ｌｉ２ＷＯ４などのＬｉ−Ｗ−Ｏ化合物などが用いられうる。
【００６８】
正極活物質粒子２０４のメジアン径は、０．１μｍ以上かつ１００μｍ以下であってもよい。正極活物質粒子２０４のメジアン径が０．１μｍ以上の場合、正極において、正極活物質粒子２０４とハロゲン化物固体電解質材料とが、良好な分散状態を形成し得る。この結果、電池の充放電特性が向上する。また、正極活物質粒子２０４のメジアン径が１００μｍ以下の場合、正極活物質粒子２０４内のリチウム拡散が速くなる。このため、電池が高出力で動作し得る。
【００６９】
正極活物質粒子２０４のメジアン径は、ハロゲン化物固体電解質材料のメジアン径よりも、大きくてもよい。これにより、正極活物質粒子２０４とハロゲン化物固体電解質材料との良好な分散状態を形成できる。
【００７０】
正極２０１に含まれる、正極活物質粒子２０４とハロゲン化物固体電解質材料の体積比率「ｖ：１００−ｖ」について、３０≦ｖ≦９５であってもよい。３０≦ｖの場合、十分な電池のエネルギー密度を確保し得る。また、ｖ≦９５では、高出力での動作を実現し得る。
【００７１】
正極２０１の厚みは、１０μｍ以上かつ５００μｍ以下であってもよい。なお、正極の厚みが１０μｍ以上の場合には、十分な電池のエネルギー密度を確保し得る。なお、正極の厚みが５００μｍ以下の場合には、高出力での動作を実現し得る。
【００７２】
電解質層２０２は、電解質材料を含む層である。当該電解質材料は、例えば、固体電解質材料である。すなわち、電解質層２０２は、固体電解質層であってもよい。
【００７３】
なお、固体電解質層は、上述の実施の形態１における固体電解質材料を、主成分として、含んでもよい。すなわち、固体電解質層は、上述の実施の形態１における固体電解質材料を、例えば、固体電解質層の全体に対する重量割合で５０％以上（すなわち、５０重量％以上）、含んでもよい。
【００７４】
以上の構成によれば、電池の充放電特性を、より向上させることができる。
【００７５】
また、固体電解質層は、上述の実施の形態１における固体電解質材料を、例えば、固体電解質層の全体に対する重量割合で７０％以上（すなわち、７０重量％以上）、含んでもよい。
【００７６】
以上の構成によれば、電池の充放電特性を、より向上させることができる。
【００７７】
なお、固体電解質層は、上述の実施の形態１における固体電解質材料を主成分として含みながら、さらに、不可避的な不純物、または、上述の固体電解質材料を合成する際に用いられる出発原料および副生成物および分解生成物など、を含んでいてもよい。
【００７８】
また、固体電解質層は、実施の形態１における固体電解質材料を、例えば、混入が不可避的な不純物を除いて、固体電解質層の全体に対する重量割合で１００％（すなわち、１００重量％）、含んでもよい。
【００７９】
以上の構成によれば、電池の充放電特性を、より向上させることができる。
【００８０】
以上のように、固体電解質層は、実施の形態１における固体電解質材料のみから構成されていてもよい。
【００８１】
もしくは、固体電解質層は、実施の形態１における固体電解質材料とは異なる固体電解質材料のみから構成されていてもよい。実施の形態１における固体電解質材料とは異なる固体電解質材料として、例えば、Ｌｉ２ＭｇＸ４、Ｌｉ２ＦｅＸ４、Ｌｉ（Ａｌ，Ｇａ，Ｉｎ）Ｘ４、Ｌｉ３（Ａｌ，Ｇａ，Ｉｎ）Ｘ６、ＬｉＩ、など、が用いられうる。ここで、Ｘは、Ｃｌ、Ｂｒ、およびＩからなる群から選択される少なくとも一つを含む。
【００８２】
固体電解質層は、実施の形態１における固体電解質材料と、上述の実施の形態１における固体電解質材料とは異なる固体電解質材料とを、同時に含んでもよい。このとき、両者が均一に分散していてもよい。これに代えて、実施の形態１における固体電解質材料からなる層と、上述の実施の形態１における固体電解質材料とは異なる固体電解質材料からなる層とが、電池の積層方向に対して、順に配置されていてもよい。
【００８３】
固体電解質層の厚みは、１μｍ以上かつ１００μｍ以下であってもよい。固体電解質層の厚みが１μｍ以上の場合には、正極２０１と負極２０３とを分離しやすくなる。また、固体電解質層の厚みが１００μｍ以下の場合には、高出力での動作を実現し得る。
【００８４】
負極２０３は、金属イオン（例えば、リチウムイオン）を吸蔵・放出する特性を有する材料を含む。負極２０３は、例えば、負極活物質（例えば、負極活物質粒子２０５）を含む。
【００８５】
負極活物質には、金属材料、炭素材料、酸化物、窒化物、錫化合物、珪素化合物、など、が使用されうる。金属材料は、単体の金属であってもよい。もしくは、金属材料は、合金であってもよい。金属材料の例として、リチウム金属、リチウム合金、など、が挙げられる。炭素材料の例として、天然黒鉛、コークス、黒鉛化途上炭素、炭素繊維、球状炭素、人造黒鉛、非晶質炭素、など、が挙げられる。容量密度の観点から、珪素（Ｓｉ）、錫（Ｓｎ）、珪素化合物、または錫化合物、を使用できる。平均反応電圧が低い負極活物質を用いた場合に、実施の形態１における固体電解質材料による電気分解抑制の効果が、より良く発揮される。
【００８６】
負極活物質粒子２０５のメジアン径は、０．１μｍ以上かつ１００μｍ以下であってもよい。負極活物質粒子２０５のメジアン径が０．１μｍ以上の場合、負極において、負極活物質粒子２０５と固体電解質粒子１００とが、良好な分散状態を形成し得る。これにより、電池の充放電特性が向上する。また、負極活物質粒子２０５のメジアン径が１００μｍ以下の場合、負極活物質粒子２０５内のリチウム拡散が速くなる。このため、電池が高出力で動作し得る。
【００８７】
負極活物質粒子２０５のメジアン径は、固体電解質粒子１００のメジアン径よりも、大きくてもよい。これにより、負極活物質粒子２０５とハロゲン化物固体電解質材料との良好な分散状態を形成できる。
【００８８】
負極２０３に含まれる、負極活物質粒子２０５と固体電解質粒子１００の体積比率「ｖ：１００−ｖ」について、３０≦ｖ≦９５であってもよい。３０≦ｖの場合、十分な電池のエネルギー密度を確保し得る。また、ｖ≦９５の場合、高出力での動作を実現し得る。
【００８９】
負極２０３の厚みは、１０μｍ以上かつ５００μｍ以下であってもよい。負極の厚みが１０μｍ以上の場合には、十分な電池のエネルギー密度を確保し得る。また、負極の厚みが５００μｍ以下の場合には、高出力での動作を実現し得る。
【００９０】
正極２０１と電解質層２０２と負極２０３とのうちの少なくとも１つには、イオン伝導性を高める目的で、硫化物固体電解質または酸化物固体電解質が含まれてもよい。硫化物固体電解質として、Ｌｉ２Ｓ−Ｐ２Ｓ５、Ｌｉ２Ｓ−ＳｉＳ２、Ｌｉ２Ｓ−Ｂ２Ｓ３、Ｌｉ２Ｓ−ＧｅＳ２、Ｌｉ３．２５Ｇｅ０．２５Ｐ０．７５Ｓ４、Ｌｉ１０ＧｅＰ２Ｓ１２、など、が用いられうる。酸化物固体電解質として、ＬｉＴｉ２（ＰＯ４）３およびその元素置換体を代表とするＮＡＳＩＣＯＮ型固体電解質、（ＬａＬｉ）ＴｉＯ３系のペロブスカイト型固体電解質、Ｌｉ１４ＺｎＧｅ４Ｏ１６、Ｌｉ４ＳｉＯ４、ＬｉＧｅＯ４およびその元素置換体を代表とするＬＩＳＩＣＯＮ型固体電解質、Ｌｉ７Ｌａ３Ｚｒ２Ｏ１２およびその元素置換体を代表とするガーネット型固体電解質、Ｌｉ３ＮおよびそのＨ置換体、Ｌｉ３ＰＯ４およびそのＮ置換体、など、が用いられうる。
【００９１】
正極２０１と電解質層２０２と負極２０３とのうちの少なくとも１つには、イオン伝導性を高める目的で、有機ポリマー固体電解質が含まれてもよい。有機ポリマー固体電解質として、例えば高分子化合物と、リチウム塩との化合物が用いられうる。高分子化合物はエチレンオキシド構造を有していてもよい。エチレンオキシド構造を有することで、リチウム塩を多く含有することができ、イオン導電率をより高めることができる。リチウム塩としては、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、など、が使用されうる。リチウム塩として、これらから選択される１種のリチウム塩が、単独で、使用されうる。もしくは、リチウム塩として、これらから選択される２種以上のリチウム塩の混合物が、使用されうる。
【００９２】
正極２０１と電解質層２０２と負極２０３とのうちの少なくとも１つには、リチウムイオンの授受を容易にし、電池の出力特性を向上する目的で、非水電解質液、ゲル電解質、およびイオン液体が含まれてもよい。
【００９３】
非水電解液は、非水溶媒と、非水溶媒に溶けたリチウム塩と、を含む。非水溶媒としては、環状炭酸エステル溶媒、鎖状炭酸エステル溶媒、環状エーテル溶媒、鎖状エーテル溶媒、環状エステル溶媒、鎖状エステル溶媒、フッ素溶媒、など、が使用されうる。環状炭酸エステル溶媒の例としては、エチレンカーボネート、プロピレンカーボネート、ブチレンカーボネート、など、が挙げられる。鎖状炭酸エステル溶媒の例としては、ジメチルカーボネート、エチルメチルカーボネート、ジエチルカーボネート、など、が挙げられる。環状エーテル溶媒の例としては、テトラヒドロフラン、１，４−ジオキサン、１，３−ジオキソラン、など、が挙げられる。鎖状エーテル溶媒の例としては、１，２−ジメトキシエタン、１，２−ジエトキシエタン、など、が挙げられる。環状エステル溶媒の例としては、γ−ブチロラクトン、など、が挙げられる。鎖状エステル溶媒の例としては、酢酸メチル、など、が挙げられる。フッ素溶媒の例としては、フルオロエチレンカーボネート、フルオロプロピオン酸メチル、フルオロベンゼン、フルオロエチルメチルカーボネート、フルオロジメチレンカーボネート、など、が挙げられる。非水溶媒として、これらから選択される１種の非水溶媒が、単独で、使用されうる。もしくは、非水溶媒として、これらから選択される２種以上の非水溶媒の組み合わせが、使用されうる。非水電解液には、フルオロエチレンカーボネート、フルオロプロピオン酸メチル、フルオロベンゼン、フルオロエチルメチルカーボネート、フルオロジメチレンカーボネートからなる群より選択される少なくとも１種のフッ素溶媒が含まれていてもよい。リチウム塩としては、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、など、が使用されうる。リチウム塩として、これらから選択される１種のリチウム塩が、単独で、使用されうる。もしくは、リチウム塩として、これらから選択される２種以上のリチウム塩の混合物が、使用されうる。リチウム塩の濃度は、例えば、０．５〜２ｍｏｌ／リットルの範囲にある。
【００９４】
ゲル電解質は、ポリマー材料に非水電解液を含ませたものを用いることができる。ポリマー材料として、ポリエチレンオキシド、ポリアクリルニトリル、ポリフッ化ビニリデン、ポリメチルメタクリレート、エチレンオキシド結合を有するポリマー、など、が用いられてもよい。
【００９５】
イオン液体を構成するカチオンは、テトラアルキルアンモニウム、テトラアルキルホスホニウムなどの脂肪族鎖状４級塩類、ピロリジニウム類、モルホリニウム類、イミダゾリニウム類、テトラヒドロピリミジニウム類、ピペラジニウム類、ピペリジニウム類などの脂肪族環状アンモニウム、ピリジニウム類、イミダゾリウム類などの含窒ヘテロ環芳香族カチオンなどであってもよい。イオン液体を構成するアニオンは、ＰＦ６−、ＢＦ４−、ＳｂＦ６−、ＡｓＦ６−、ＳＯ３ＣＦ３−、Ｎ（ＳＯ２ＣＦ３）２−、Ｎ（ＳＯ２Ｃ２Ｆ５）２−、Ｎ（ＳＯ２ＣＦ３）（ＳＯ２Ｃ４Ｆ９）−、Ｃ（ＳＯ２ＣＦ３）３−などであってもよい。また、イオン液体はリチウム塩を含有してもよい。
【００９６】
正極２０１と電解質層２０２と負極２０３とのうちの少なくとも１つには、粒子同士の密着性を向上する目的で、結着剤が含まれてもよい。結着剤は、電極を構成する材料の結着性を向上するために、用いられる。結着剤としては、ポリフッ化ビニリデン、ポリテトラフルオロエチレン、ポリエチレン、ポリプロピレン、アラミド樹脂、ポリアミド、ポリイミド、ポリアミドイミド、ポリアクリルニトリル、ポリアクリル酸、ポリアクリル酸メチルエステル、ポリアクリル酸エチルエステル、ポリアクリル酸ヘキシルエステル、ポリメタクリル酸、ポリメタクリル酸メチルエステル、ポリメタクリル酸エチルエステル、ポリメタクリル酸ヘキシルエステル、ポリ酢酸ビニル、ポリビニルピロリドン、ポリエーテル、ポリエーテルサルフォン、ヘキサフルオロポリプロピレン、スチレンブタジエンゴム、カルボキシメチルセルロース、など、が挙げられる。また、結着剤としては、テトラフルオロエチレン、ヘキサフルオロエチレン、ヘキサフルオロプロピレン、パーフルオロアルキルビニルエーテル、フッ化ビニリデン、クロロトリフルオロエチレン、エチレン、プロピレン、ペンタフルオロプロピレン、フルオロメチルビニルエーテル、アクリル酸、およびヘキサジエンからなる群より選択された２種以上の材料の共重合体が用いられうる。また、これらのうちから選択された２種以上が混合されて、結着剤として用いられてもよい。
【００９７】
また、正極２０１および負極２０３のうちの少なくとも一方は、必要に応じて、導電助剤を含んでもよい。
【００９８】
導電助剤は、電極抵抗を低減するために、用いられる。導電助剤としては、天然黒鉛または人造黒鉛のグラファイト類、アセチレンブラック、ケッチェンブラックなどのカーボンブラック類、炭素繊維または金属繊維などの導電性繊維類、フッ化カーボン、アルミニウムなどの金属粉末類、酸化亜鉛またはチタン酸カリウムなどの導電性ウィスカー類、酸化チタンなどの導電性金属酸化物、ポリアニリン、ポリピロール、ポリチオフェンなどの導電性高分子化合物、など、が挙げられる。なお、導電助剤として、炭素導電助剤を用いることで、低コスト化が図れる。
【００９９】
なお、実施の形態２における電池は、コイン型、円筒型、角型、シート型、ボタン型、扁平型、積層型、など、種々の形状の電池として、構成されうる。
【実施例】
【０１００】
以下、実施例および比較例を用いて、本開示の詳細が説明される。【０１０１】
≪実施例１≫
以下、本実施例におけるＬｉ３ＹＢｒ６−ｘＣｌｘの合成・評価方法について説明する。【０１０２】
［固体電解質材料の作製］
露点−９０℃以下、酸素値５ｐｐｍ以下のドライ・低酸素雰囲気で保たれるグローブボックス内で、原料粉ＬｉＢｒ、ＹＢｒ３、ＬｉＣｌ、およびＹＣｌ３を、モル比でＬｉ：Ｙ：Ｂｒ：Ｃｌ＝３：１：６−ｘ：ｘとなるように、秤量した。これらを乳鉢で粉砕して混合した。その後、遊星型ボールミルを用い、２５時間、６００ｒｐｍでミリング処理した。【０１０３】
また、本実施例におけるｘの値は、ｘ＝０．５、１、２、３、４、５、５．５であり、それぞれ実施例１−１、実施例１−２、実施例１−３、実施例１−４、実施例１−５、実施例１−６、実施例１−７とした。【０１０４】
以上により、実施例１の固体電解質材料であるＬｉ３ＹＢｒ６−ｘＣｌｘの粉末を得た。【０１０５】
［リチウムイオン伝導度の評価］
図２は、イオン伝導度の評価方法を示す模式図である。加圧成形用ダイス３００は、電子的に絶縁性のポリカーボネート製の枠型３０１と、電子伝導性のステンレス製のパンチ上部３０３およびパンチ下部３０２とから構成される。【０１０６】
図２に示す構成を用いて、下記の方法にて、イオン伝導度の評価を行った。露点−９０℃以下、酸素値５ｐｐｍ以下のドライ・低酸素雰囲気で保たれるグローブボックス内で、実施例１の固体電解質材料の粉末（固体電解質粒子１００の実施例）を加圧成形用ダイス３００に充填し、４００ＭＰａで一軸加圧し、実施例１の伝導度測定セルを作製した。加圧状態のまま、パンチ上部３０３とパンチ下部３０２のそれぞれから導線を取り回し、周波数応答アナライザを搭載したポテンショスタット（Ｐｒｉｎｃｅｔｏｎ  Ａｐｐｌｉｅｄ  Ｒｅｓｅａｒｃｈ社  ＶｅｒｓａＳＴＡＴ４）に接続し、電気化学的インピーダンス測定法により、室温におけるイオン伝導度の測定を行った。【０１０７】
２２℃で測定した、実施例１の固体電解質材料のイオン伝導度は、以下の表１に示されるものであった。【０１０８】
【表１】
2019135315.tif 000003
【０１０９】
［相転移の評価］
図３は、固体電解質のイオン伝導度の温度依存性を示すグラフである。本実施例１の典型的な振る舞いとして実施例１−４（ｘ＝３：Ｌｉ３ＹＢｒ３Ｃｌ３）について測定の結果を図３に示す。−３０℃から８０℃の温度範囲において、すべての実施例１−１〜１−７で、相変化（すなわち、相転移）を示す伝導度の急激な変化は見られなかった。【０１１０】
図３に示される結果は、下記の方法により、測定された。測定の方法は絶縁性外筒の中で、実施例１−１〜１−７の固体電解質材料を７００μｍ厚相当分挿入した。これを４０ＭＰａの圧力で加圧成型することで、固体電解質層を得た。次に、固体電解質層の上下面に５０μｍ厚相当分のアルミニウム粉末を積層した。これを３６０ＭＰａの圧力で加圧成型することで、積層体を作製した。次に、積層体の上下にステンレス鋼集電体を配置し、集電体に集電リードを付設した。最後に、絶縁性フェルールを用いて、絶縁性外筒内部を外気雰囲気から遮断・密閉した。上記の方法で得られた積層体を含む試験体を、恒温槽に入れ、イオン伝導度の温度依存性を昇温過程と降温過程でそれぞれ測定した。【０１１１】
［組成の評価］
実施例１の固体電解質材料についてＩＣＰ（Ｉｎｄｕｃｔｉｖｅ  ｃｏｕｐｌｅｄ  Ｐｌａｓｍａ）発光分光分析法を用いて組成の評価を行った。その結果、実施例１−１〜１−７のいずれについてもＬｉ／Ｙが仕込み組成からのずれが３％以内であった。すなわち、遊星型ボールミルによる仕込み組成と実施例記載の固体電解質材料の組成はほとんど同様であったと言える。【０１１２】
以下、比較例・参考例となる固体電解質の合成・評価方法について説明する。【０１１３】
≪比較例１−１≫
露点−９０℃以下、酸素値５ｐｐｍ以下のドライ・低酸素雰囲気で保たれるグローブボックス内で、原料粉ＬｉＢｒとＩｎＢｒ３とを、モル比でＬｉＢｒ：ＩｎＢｒ３＝３：１となるように、秤量した。これらを乳鉢で粉砕して混合した。その後、ペレット状に加圧成形した試料を、ガラス管中に真空封入を行い、２００℃で１週間焼成を行った。【０１１４】
以上により、比較例１の固体電解質材料であるＬｉ３ＩｎＢｒ６を得た。【０１１５】
上記方法以外は、上記の実施例１と同様の方法で、比較例１−１の固体電解質材料のイオン伝導度と相転移の評価を実施した。２２℃で測定されたイオン伝導度は、１×１０−７Ｓ／ｃｍ未満であった。【０１１６】
比較例１−１の固体電解質材料のイオン伝導度の温度依存性は、上述の図３に示される。図３に示されるように、伝導度の温度依存性により、昇温過程において、５５℃付近で急激に伝導度が変化した。すなわち、比較例１−１の固体電解質材料では、相変化が見られた。【０１１７】
≪比較例１−２≫
固体電解質の原料粉として、ＬｉＣｌとＦｅＣｌ２とを用い、ＬｉＣｌ：ＦｅＣｌ２＝２：１のモル比で混合した。これにより、比較例１−２の固体電解質材料であるＬｉ２ＦｅＣｌ４を得た。【０１１８】
これ以外は、上記の実施例１と同様の方法で、比較例１−２の固体電解質材料のイオン伝導度の評価を、実施した。測定されたイオン伝導度は、８．７×１０−６Ｓ／ｃｍであった。【０１１９】
≪参考例１−１≫
露点−９０℃以下、酸素値５ｐｐｍ以下のドライ・低酸素雰囲気で保たれるグローブボックス内で、原料粉ＬｉＢｒ、ＹＢｒ３、をモル比でＬｉ：Ｙ：Ｂｒ＝３：１：６となるように、秤量した。これらを乳鉢で粉砕して混合した。その後、遊星型ボールミルを用い、２５時間、６００ｒｐｍでミリング処理した。【０１２０】
以上により、参考例１−１の固体電解質材料であるＬｉ３ＹＢｒ６の粉末を得た。【０１２１】
２２℃で測定されたイオン伝導度は、４．０×１０−４Ｓ／ｃｍであった。【０１２２】
≪参考例１−２≫
露点−９０℃以下、酸素値５ｐｐｍ以下のドライ・低酸素雰囲気で保たれるグローブボックス内で、原料粉ＬｉＢｒ、ＹＢｒ３、をモル比でＬｉ：Ｙ：Ｃｌ＝３：１：６となるように、秤量した。これらを乳鉢で粉砕して混合した。その後、遊星型ボールミルを用い、２５時間、６００ｒｐｍでミリング処理した。【０１２３】
以上により、参考例１−２の固体電解質材料であるＬｉ３ＹＣｌ６の粉末を得た。【０１２４】
２２℃で測定されたイオン伝導度は、５．０×１０−４Ｓ／ｃｍであった。【０１２５】
≪考察≫
実施例１−１〜１−７と比較例１−１とを比較すると、本実施例１−１〜１−７の固体電解質では−３０℃から８０℃の範囲において、相転移をしないのに対して、比較例１−１では相転移することがわかる。すなわち、本実施例の固体電解質は、電池の想定動作温度域において、構造が安定であることがわかる。【０１２６】
また、すべての実施例１−１〜１−７において、２２℃で５．５×１０−４Ｓ／ｃｍ以上のより高いイオン伝導性を示すことがわかる。本実施例の中でも、特に、２．０≦ｘ≦５．０において、より高いイオン伝導度を示すことがわかる。【０１２７】
≪実施例２≫
以下、本実施例におけるＬｉ３ＹＢｒ６−ｘＣｌｘを用いた２次電池の作製・評価方法について説明する。【０１２８】
［二次電池の作製］
露点−９０℃以下、酸素値５ｐｐｍ以下のドライ・低酸素雰囲気で保たれるグローブボックス内で、実施例１の固体電解質材料Ｌｉ３ＹＢｒ６−ｘＣｌｘと、正極活物質であるＬｉＣｏＯ２を、３０：７０の体積比率で秤量した。これらをメノウ乳鉢で混合することで、正極合剤を作製した。【０１２９】
絶縁性外筒の中で、実施例１の固体電解質材料を７００μｍ厚相当分、正極合剤を１２．３ｍｇの順に積層した。これを３６０ＭＰａの圧力で加圧成型することで、正極と固体電解質層を得た。【０１３０】
次に、固体電解質層の正極と接する側とは反対側に、金属Ｉｎ（厚さ２００μｍ）を積層した。これを８０ＭＰａの圧力で加圧成型することで、正極、固体電解質層、および負極からなる積層体を作製した。【０１３１】
次に、積層体の上下にステンレス鋼集電体を配置し、集電体に集電リードを付設した。最後に、絶縁性フェルールを用いて、絶縁性外筒内部を外気雰囲気から遮断・密閉した。【０１３２】
以上により、実施例２の二次電池を作製した。実施例１−１〜１−７で得られた固体電解質を用いて二次電池を作製し、それぞれ実施例２−１〜２−７とした。【０１３３】
［充放電試験］
図４に代表的な初期放電特性としての実施例２−４のグラフ（ｘ＝３：Ｌｉ３ＹＢｒ３Ｃｌ３）を示す。【０１３４】
図４に示される結果は、下記の方法によって測定した。すなわち、実施例２の二次電池を、２５℃の恒温槽に、配置した。電池の理論容量に対して０．０５Ｃレート（２０時間率）となる電流値で、定電流充電し、電圧３．６Ｖで充電を終了した。次に、同じく０．０５Ｃレートとなる電流値で、放電し、電圧１．９Ｖで放電を終了した。以上の測定の結果から初期放電量が得られる。【０１３５】
すべての実施例２−１〜２−７において同様の測定を行い、その初期放電量を表２に示す。【０１３６】
【表２】
2019135315.tif 000004
【０１３７】
以下、比較例となる固体電解質を用いた２次電池の作製・評価方法について説明する。【０１３８】
≪比較例２−１≫
正極合剤と固体電解質層に用いる固体電解質として、比較例１−２の固体電解質材料を用いた。これ以外は、上記の実施例２と同様の方法で、二次電池の作製および充放電試験を、実施した。比較例２−１の二次電池の初期放電特性は、上述の図４に示される。【０１３９】
比較例２−１の二次電池の初期放電容量は、１μＡｈ未満であった。すなわち、比較例２−１の二次電池では、充放電動作は確認できなかった。【０１４０】
≪考察≫
本実施例に記載される固体電解質材料においては、いずれも室温において電池の充放電動作を示した。一方で、比較例２−１においては、放電容量がほとんど取れず、電池動作の確認ができなかった。【０１４１】
以上により、本開示による固体電解質材料は、硫化水素の発生が無く、かつ、高いリチウムイオン伝導度を安定的に維持することができる電解質材料であることが示される。さらに、硫化水素の発生が無く、かつ、充放電特性に優れた全固体電池を実現することができることが示される。【０１４２】
≪実施例３≫
以下、本実施例におけるＬｉ３ＹＢｒ６−ｘＩｘの合成・評価方法について説明する。【０１４３】
［固体電解質材料の作製］
露点−９０℃以下、酸素値５ｐｐｍ以下のドライ・低酸素雰囲気で保たれるグローブボックス内で、原料粉ＬｉＢｒ、ＹＢｒ３、ＬｉＩ、ＹＩ３を、モル比でＬｉ：Ｙ：Ｂｒ：Ｉ＝３：１：６−ｘ：ｘとなるように、秤量した。これらを乳鉢で粉砕して混合した。その後、遊星型ボールミルを用い、２５時間、６００ｒｐｍでミリング処理した。【０１４４】
また、本実施例におけるｘの値はｘ＝０．５、１、２、３、４、５、５．５であり、それぞれ実施例３−１、実施例３−２、実施例３−３、実施例３−４、実施例３−５、実施例３−６、実施例３−７とした。【０１４５】
以上により、実施例３の固体電解質材料であるＬｉ３ＹＢｒ６−ｘＩｘの粉末を得た。【０１４６】
［リチウムイオン伝導度の評価］
本実施例におけるイオン伝導度の評価は実施例１と同様の方法で行った。イオン伝導度の測定結果について、表３に示す。【０１４７】
【表３】
2019135315.tif 000005
【０１４８】
［相転移の評価］
本実施例の相転移の評価については実施例１と同様の方法で行った。その結果、−３０℃から８０℃の温度範囲において、すべての実施例３−１〜３−７で、相変化（すなわち相転移）を示す伝導度の急激な変化は見られなかった。本実施例３の典型的な振る舞いとして実施例３−３（ｘ＝２：Ｌｉ３ＹＢｒ４Ｉ２）について測定の結果を図３に示す。【０１４９】
［組成の評価］
実施例３の固体電解質材料についての組成分析をＩＣＰ法によって行った。その結果、実施例３−１〜３−７のいずれについてもＬｉ／Ｙが仕込み組成からのずれが３％以内であった。この結果、遊星型ボールミルによる仕込み組成と実施例記載の固体電解質材料の組成はほとんど同様であると考えることが出来る。【０１５０】
以下、比較例となる固体電解質の合成・評価方法について説明する。【０１５１】
≪比較例３−１≫
露点−９０℃以下、酸素値５ｐｐｍ以下のドライ・低酸素雰囲気で保たれるグローブボックス内で、原料粉ＬｉＩとＹＩ３とを、モル比でＬｉＩ：ＹＩ３＝３：１となるように、秤量した。これらを乳鉢で粉砕して混合した。その後、遊星型ボールミルを用い、２５時間、６００ｒｐｍでミリング処理した。【０１５２】
以上により、比較例３−１の固体電解質材料であるＬｉ３ＹＩ６の粉末を得た。【０１５３】
実施例２の固体電解質と同様の方法で行ったイオン導電率を表３に示す。【０１５４】
≪考察≫
実施例３−１〜３−７と比較例１−１とを比較すると、−３０℃から８０℃の範囲において、Ｌｉ３ＹＢｒ６−ｘＩｘで表される実施例３−１〜３−７は相転移をしないのに対して、比較例１−１は相転移することがわかる。すなわち、Ｌｉ３ＹＢｒ６−ｘＩｘは、電池の想定動作温度域において、構造が安定であることがわかる。【０１５５】
また、実施例３−１〜３−７と比較例３−１とを比較すると、室温近傍において、実施例３−１〜３−７は１×１０−４Ｓ／ｃｍ以上のより高いイオン伝導性を示すのに対して、比較例３−１は１×１０−４Ｓ／ｃｍ未満のイオン伝導性であることがわかる。また、０．５≦ｘ≦４．０において、参考例１−１よりも、高いイオン伝導を示すことがわかる（実施例３−１〜３−５参照）。また、特に、１．０≦ｘ≦３．０において、より高いイオン伝導を示すことがわかる（実施例３−２〜３−４参照）。【０１５６】
≪実施例４≫
以下、本実施例におけるＬｉ３ＹＢｒ６−ｘＩｘを用いた２次電池の作製・評価方法について説明する。【０１５７】
［正極活物質被覆層の作製］
アルゴングローブボックス内で、金属Ｌｉ（本荘ケミカル製）０．０６ｍｇとペンタエトキシニオブ（高純度化学製）２．８７ｍｇとを、超脱水エタノール（和光純薬製）０．２ｍＬに溶解して、被覆溶液を作製した。【０１５８】
メノウ乳鉢上で、１００ｍｇの正極活物質であるＬｉ（ＮｉＣｏＡｌ）Ｏ２に、作製した被覆溶液を徐々に添加しながら、攪拌した。【０１５９】
被覆溶液を全て添加した後、３０℃のホットプレート上で、目視で乾固が確認できるまで、攪拌を行った。【０１６０】
乾固後の粉末を、アルミナ製るつぼに入れ、大気雰囲気下に取り出した。【０１６１】
次いで、大気雰囲気下３００℃、１時間の熱処理を行った。【０１６２】
熱処理後の粉末を、メノウ乳鉢にて再粉砕することで、被覆層を粒子表層に形成した実施例１の正極活物質を得た。すなわち、正極活物質の複数の粒子が得られ、これら複数の粒子のうちの全て又は一部の粒子は、粒子表面の少なくとも一部に被覆層が形成されていた。【０１６３】
当該被覆層の材料は、ＬｉＮｂＯ３である。【０１６４】
［二次電池の作製］
以下、本実施例におけるＬｉ３ＹＢｒ６−ｘＩｘの２次電池の作製・評価方法について説明する。【０１６５】
露点−９０℃以下、酸素値５ｐｐｍ以下のドライ・低酸素雰囲気で保たれるグローブボックス内で、実施例１の固体電解質材料Ｌｉ３ＹＢｒ６−ｘＩｘと、ＬｉＮｂＯ３で粒子表面をコートした正極活物質であるＬｉ（ＮｉＣｏＡｌ）Ｏ２を、３０：７０の体積比率で秤量した。これらをメノウ乳鉢で混合することで、正極合剤を作製した。【０１６６】
絶縁性外筒の中で、実施例１の固体電解質材料を７００μｍ厚相当分、正極合剤を１２．３ｍｇの順に積層した。これを３６０ＭＰａの圧力で加圧成型することで、正極と固体電解質層を得た。【０１６７】
次に、固体電解質層の正極と接する側とは反対側に、金属Ｉｎ（厚さ２００μｍ）を積層した。これを８０ＭＰａの圧力で加圧成型することで、正極、固体電解質層、および負極からなる積層体を作製した。【０１６８】
次に、積層体の上下にステンレス鋼集電体を配置し、集電体に集電リードを付設した。最後に、絶縁性フェルールを用いて、絶縁性外筒内部を外気雰囲気から遮断・密閉した。【０１６９】
以上により、実施例４の二次電池を作製した。実施例３−１〜３−７で得られた固体電解質を用いて二次電池を作製し、それぞれ実施例４−１〜４−７とした。【０１７０】
［充放電試験］
図４に代表的な初期放電特性としての実施例４−３のグラフ（ｘ＝２：Ｌｉ３ＹＢｒ４Ｉ２）を示す。【０１７１】
図４に示される結果は、下記の方法により、測定された。すなわち、実施例１の二次電池を、２５℃の恒温槽に、配置した。電池の理論容量に対して０．０５Ｃレート（２０時間率）となる電流値で、定電流充電し、電圧３．７Ｖで充電を終了した。次に、同じく０．０５Ｃレートとなる電流値で、放電し、電圧１．９Ｖで放電を終了した。以上の測定の結果から初期放電量が得られる。【０１７２】
すべての実施例４−１〜４−７において同様の測定を行い、その初期放電量を表４に示す。【０１７３】
【表４】
2019135315.tif 000006
【０１７４】
≪考察≫
本実施例に記載される固体電解質材料においては、いずれも室温において電池の充放電動作を示した。一方で、比較例２−１においては、放電容量がほとんど取れず、電池動作の確認ができなかった。【０１７５】
以上により、本開示による固体電解質材料は、硫化水素の発生が無く、かつ、高いリチウムイオン伝導度を安定的に維持することができる電解質材料であることが示される。さらに、硫化水素の発生が無く、かつ、充放電特性に優れた全固体電池を実現することができることが示される。【０１７６】
≪実施例５≫
以下、本実施例におけるＬｉ３Ｙ（Ｂｒ、Ｃｌ、Ｉ）６の合成・評価方法について説明する。【０１７７】
［固体電解質材料の作製］
露点−９０℃以下、酸素値５ｐｐｍ以下のドライ・低酸素雰囲気で保たれるグローブボックス内で、原料粉ＬｉＢｒ、ＹＢｒ３、ＬｉＣｌ、ＹＣｌ３、ＬｉＩ、ＹＩ３を、モル比でＬｉ：Ｙ：Ｃｌ：Ｂｒ：Ｉ＝３：１：ｌ：ｍ：ｎとなるように、つまり、Ｌｉ３ＹＣｌｌＢｒｍIｎ（ｌ＋ｍ＋ｎ＝６）となるように秤量した。これらを乳鉢で粉砕して混合した。その後、遊星型ボールミルを用い、２５時間、６００ｒｐｍでミリング処理した。【０１７８】
得られた固体電解質を実施例５とした。実施例５−１〜５−１０のｌ、ｍ、ｎの数値は、表５に示される。【０１７９】
【表５】
2019135315.tif 000007
【０１８０】
［イオン伝導度の評価］
図２に示す構成を用いて、下記の方法にて、イオン伝導度の評価を行った。露点−９０℃以下、酸素値５ｐｐｍ以下のドライ・低酸素雰囲気で保たれるグローブボックス内で、実施例５の固体電解質材料の粉末（固体電解質粒子１００の実施例）を加圧成形用ダイス３００に充填し、４００ＭＰａで一軸加圧し、実施例５の伝導度測定セルを作製した。加圧状態のまま、パンチ上部３０３とパンチ下部３０２のそれぞれから導線を取り回し、周波数応答アナライザを搭載したポテンショスタット（Ｐｒｉｎｃｅｔｏｎ  Ａｐｐｌｉｅｄ  Ｒｅｓｅａｒｃｈ社  ＶｅｒｓａＳＴＡＴ４）に接続し、電気化学的インピーダンス測定法により、室温におけるイオン伝導度の測定を行った。２２℃で測定した、実施例５の固体電解質材料のイオン伝導度は、表５に示されるものであった。【０１８１】
［相転移の評価］
図５は、固体電解質のイオン伝導度の温度依存性を示すグラフである。本実施例５の典型的な振る舞いとして実施例５−５（Ｌｉ３ＹＢｒ２Ｃｌ２I２）について測定の結果を図５に示す。−３０℃から８０℃の温度範囲において、すべての実施例５−１〜５−１０で、相変化（すなわち相転移）を示す伝導度の急激な変化は見られなかった。【０１８２】
図５に示される結果は、下記の方法により、測定された。測定の方法は絶縁性外筒の中で、実施例５−１〜５−１０の固体電解質材料を７００μｍ厚相当分挿入した。これを４０ＭＰａの圧力で加圧成型することで、固体電解質層を得た。次に、固体電解質層の上下面に５０μｍ厚相当分のアルミニウム粉末を積層した。これを３６０ＭＰａの圧力で加圧成型することで、積層体を作製した。次に、積層体の上下にステンレス鋼集電体を配置し、集電体に集電リードを付設した。最後に、絶縁性フェルールを用いて、絶縁性外筒内部を外気雰囲気から遮断・密閉した。上記の方法で得られた積層体を含む試験体を、恒温槽に入れ、イオン伝導度の温度依存性を昇温過程と降温過程でそれぞれ測定した。【０１８３】
［組成の評価］
実施例５の固体電解質材料についてＩＣＰ（Ｉｎｄｕｃｔｉｖｅ  ｃｏｕｐｌｅｄ  Ｐｌａｓｍａ）発光分光分析法を用いて組成の評価を行った。その結果、実施例５−１〜５−１０のいずれについてもＬｉ／Ｙが仕込み組成からのずれが３％以内であった。すなわち、遊星型ボールミルによる仕込み組成と実施例記載の固体電解質材料の組成はほとんど同様であったと言える。【０１８４】
［二次電池作製に使用する正極活物質の被覆層の作製］
アルゴングローブボックス内で、金属Ｌｉ（本荘ケミカル製）０．０６ｍｇとペンタエトキシニオブ（高純度化学製）２．８７ｍｇとを、超脱水エタノール（和光純薬製）０．２ｍＬに溶解して、被覆溶液を作製した。【０１８５】
メノウ乳鉢上で、１００ｍｇの正極活物質であるＬｉ（ＮｉＣｏＡｌ）Ｏ２に、作製した被覆溶液を徐々に添加しながら、攪拌した。【０１８６】
被覆溶液を全て添加した後、３０℃のホットプレート上で、目視で乾固が確認できるまで、攪拌を行った。【０１８７】
乾固後の粉末を、アルミナ製るつぼに入れ、大気雰囲気下に取り出した。【０１８８】
次いで、大気雰囲気下３００℃、１時間の熱処理を行った。【０１８９】
熱処理後の粉末を、メノウ乳鉢にて再粉砕することで、被覆層を粒子表層に形成した実施例５の正極活物質を得た。すなわち、正極活物質の複数の粒子が得られ、これら複数の粒子のうちの全て又は一部の粒子は、粒子表面の少なくとも一部に被覆層が形成されていた。当該被覆層の材料は、ＬｉＮｂＯ３である。【０１９０】
［二次電池の作製］
以下本実施例における２次電池の作製・評価方法について説明する。【０１９１】
露点−９０℃以下、酸素値５ｐｐｍ以下のドライ・低酸素雰囲気で保たれるグローブボックス内で、実施例５の固体電解質材料Ｌｉ３ＹＣｌｌＢｒｍＩｎと、ＬｉＮｂＯ３で粒子表面をコートした正極活物質であるＬｉ（ＮｉＣｏＡｌ）Ｏ２を、３０：７０の体積比率で秤量した。これらをメノウ乳鉢で混合することで、正極合剤を作製した。【０１９２】
絶縁性外筒の中で、実施例５の固体電解質材料を７００μｍ厚相当分、正極合剤を１２．３ｍｇの順に積層した。これを３６０ＭＰａの圧力で加圧成型することで、正極と固体電解質層を得た。【０１９３】
次に、固体電解質層の正極と接する側とは反対側に、金属Ｉｎ（厚さ２００μｍ）を積層した。これを８０ＭＰａの圧力で加圧成型することで、正極、固体電解質層、および負極からなる積層体を作製した。【０１９４】
次に、積層体の上下にステンレス鋼集電体を配置し、集電体に集電リードを付設した。最後に、絶縁性フェルールを用いて、絶縁性外筒内部を外気雰囲気から遮断・密閉した。【０１９５】
以上により、実施例５の材料を用いた二次電池を作製した。【０１９６】
［充放電試験］
図６に代表的な初期放電特性としての実施例５−５のグラフ（ｌ＝ｍ＝ｎ＝２：Ｌｉ３ＹＣｌ２Ｂｒ２I２）を示す。図６に示される結果は、下記の方法によって測定した。すなわち、実施例５の二次電池を、２５℃の恒温槽に、配置した。電池の理論容量に対して０．０５Ｃレート（２０時間率）となる電流値で、定電流充電し、電圧３．７Ｖで充電を終了した。次に、同じく０．０５Ｃレートとなる電流値で、放電し、電圧１．９Ｖで放電を終了した。図６において、実施例５−５では６５０μＡｈの初期放電量が得られた。上記の方法を用いてすべての実施例５−１〜５−１０において同様の測定を行い、実施例５−１〜５−４および５−６〜１０においても実施例５−５と同等の良好な放電量が得られた。【０１９７】
≪考察≫
実施例５−１〜５−１０と比較例１−１とを比較すると、本実施例の固体電解質では−３０℃から８０℃の範囲において、相転移をしないのに対して、比較例１−１では相転移をしていることがわかる。すなわち、実施例５−１〜５−１０は、電池の想定動作温度域において、構造が安定であることがわかる。【０１９８】
また、すべての実施例５−１〜５−１０において、２２℃で５×１０−４Ｓ／ｃｍ以上のより高いイオン伝導性を示すことがわかる。さらに、Ｌｉ３ＹＣｌｌＢｒｍIｎにおけるｎ＝１、１＜ｌ、およびｍ＜４の範囲において１×１０−３Ｓ／ｃｍ以上の伝導度を示す（実施例５−１、５−２、および５−４参照）。また、Ｌｉ３ＹＣｌｌＢｒｍIｎにおけるｎ＝２、１≦ｌ、および１＜ｍ＜４の範囲においても、１×１０−３Ｓ／ｃｍ以上の伝導度を示す（実施例５−５、５−８参照）。さらには、ｍ＝ｎ＝ｌ＝２において、３．３×１０−３Ｓ／ｃｍが得られた（実施例５−５参照）。【０１９９】
また、本実施例に記載される固体電解質材料においては、いずれも室温において電池の充放電動作を示した。一方で、比較例１−２においては、放電容量がほとんど取れず、電池動作の確認ができなかった。【０２００】
以上により、本開示による固体電解質材料は、硫化水素の発生が無く、かつ、高いリチウムイオン伝導度を安定的に維持することができる電解質材料であることが示される。さらに、硫化水素の発生が無く、かつ、充放電特性に優れた全固体電池を実現することができることが示される。
【産業上の利用可能性】
【０２０１】
本開示の電池は、例えば、全固体リチウム二次電池などとして、利用されうる。
【符号の説明】
【０２０２】
１００  固体電解質粒子
２０１  正極
２０２  電解質層
２０３  負極
２０４  正極活物質粒子
２０５  負極活物質粒子
３００  加圧成形用ダイス
３０１  枠型
３０２  パンチ下部
３０３  パンチ上部
１０００  電池
【図１】
2019135315.tif 000008
【図２】
2019135315.tif 000009
【図３】
2019135315.tif 000010
【図４】
2019135315.tif 000011
【図５】
2019135315.tif 000012
【図６】
2019135315.tif 000013
【国際調査報告】
2019135315.tif 000014
2019135315.tif 000015
2019135315.tif 000016
2019135315.tif 000017